(57)【特許請求の範囲】
【請求項１】
（Ａ）水酸基及び／又は加水分解性基が結合した珪素原子を１分子中に少なくとも２個有するジオルガノポリシロキサン：１００質量部、
（Ｂ）下記一般式（３）で示されるチタン−（メタ）アクリレート−トリアルコキサイドとβ−ジケトンの錯体化合物：０．１〜３０質量部
を含有する硬化性オルガノポリシロキサン組成物。
【化１】
0005640944.tif 000010
（式中、Ｒ1は水素原子又はメチル基、Ｒ2は非置換又は置換の炭素原子数１〜１２の一価炭化水素基、Ｒ3はフェニル基、Ｒ4は非置換又は置換の炭素原子数１〜１２の一価炭化水素基又は炭素原子数１〜８のアルコキシ基である。）
【請求項２】
（Ｂ）成分のチタン−（メタ）アクリレート−トリアルコキサイドとβ−ジケトンの錯体化合物が、チタン−（メタ）アクリレート−トリイソプロポキサイドとベンゾイルアセトンの錯体化合物であることを特徴とする請求項１に記載の硬化性オルガノポリシロキサン組成物。
【請求項３】
（Ａ）成分が、分子鎖両末端が水酸基及び／又は加水分解性基で封鎖されたジオルガノポリシロキサンであることを特徴とする請求項１又は２に記載の硬化性オルガノポリシロキサン組成物。
【請求項４】
更に、（Ｃ）１分子中に加水分解性基を２個以上有するシラン及び／又はその部分加水分解縮合物を含有することを特徴とする請求項１乃至３のいずれか１項に記載の硬化性オルガノポリシロキサン組成物。
【請求項５】
更に、（Ｄ）光開始剤を含有することを特徴とする請求項１乃至４のいずれか１項に記載の硬化性オルガノポリシロキサン組成物。
【請求項６】
請求項１乃至５のいずれか１項に記載の硬化性オルガノポリシロキサン組成物に紫外線を照射して硬化することからなるシリコーンゴム硬化物の製造方法。
【請求項７】
照射する紫外線の波長が１０〜４００ｎｍであり、照射量が１００〜１０，０００ｍＪ／ｃｍ2である請求項６に記載のシリコーンゴム硬化物の製造方法。
【発明の詳細な説明】
【技術分野】
【０００１】
本発明は、シーリング剤、接着剤、コーティング剤等として有用な、光硬化性に優れ、室温で硬化可能な硬化性オルガノポリシロキサン組成物に関し、詳しくは特別な光官能性オルガノポリシロキサンを必要としない、光硬化性オルガノポリシロキサン組成物に関するものである。
【背景技術】
【０００２】
オルガノポリシロキサンが有機過酸化物の存在下やヒドロシリル化反応を利用して加熱によって耐熱性、耐寒性、耐候性、電気特性の優れたシリコーンゴムとなることはよく知られている。また、縮合反応を利用して室温で硬化し、シリコーンゴムとなることもよく知られている。一方、光開始剤の存在下に光照射によって硬化するオルガノポリシロキサンも知られている。
【０００３】
例えば、特公昭５２−４０３３４号公報及び特開昭６０−１０４１５８号公報（特許文献１，２）には、ビニル基含有ポリシロキサンとメルカプト基含有ポリシロキサンとを含有してなり、光ラジカル付加反応によって硬化物を形成する紫外線硬化型のオルガノポリシロキサン組成物が開示されている。また、特公昭５３−３６５１５号公報、特開昭６０−２１５００９号公報、特許第２６４７２８５号公報（特許文献３〜５）には、アクリル基含有ポリシロキサンと増感剤とを含有してなり、光照射によって硬化物を形成する光硬化型オルガノポリシロキサン組成物が開示されている。
【０００４】
しかしながら、ビニル基含有ポリシロキサンとメルカプト基含有ポリシロキサンとを含有している前記組成物においては、メルカプト基の臭気と金属の腐食性に問題があるためにその用途が限定されるという不利がある。
【０００５】
また、アクリル基含有ポリシロキサンと増感剤とを含有している前記組成物においては、ゴム状弾性体を得るためにはアクリル基含有ポリシロキサンとして高分子量の線状ポリシロキサンを用いる必要がある。このために、該ポリシロキサンにおいては末端に位置するアクリル基量が相対的に非常に少なくなり、これに関連して、硬化性が低下する。また空気と接している表面部分が酸素による硬化阻害によって殆ど硬化しないという欠点もある。従って、この種の組成物は、比較的アクリル基量の多いポリシロキサンを使用してレジン状の硬化物を得るものしか実用化されておらず、ゴム状弾性体を得るものについては実用化されていないのが現状である。
【０００６】
また、メルカプト基含有ポリシロキサン及びアクリル基含有ポリシロキサンは特別な合成経路によって製造する必要があるため、新規化合物となる場合が多く、法規制的な制限やコスト面で不利である。
【０００７】
上述した光硬化性オルガノポリシロキサン組成物は紫外線照射によって短時間で硬化するために、作業性に関しては、従来公知の縮合型、加熱硬化型、白金付加反応型のものに比べて有利であるという利点はあるが、このようにして得られたシリコーンゴム弾性体は引っ張り強さに劣り、また保存性に欠けるため、その応用に制限があるという不利を有している。
【０００８】
更に、Ｃｈｅｍｉｓｔｒｙ  Ｌｅｔｔｅｒｓ  Ｖｏｌ．３５，Ｎｏ．１０（２００６），ｐｐ１１３０−１１３１（非特許文献１）には、ダブルデッカー形の多官能化シルセスキオキサンからなる感光ゾル−ゲル系を用いた有機−無機ハイブリッド薄膜のマイクロパターン化にチタン−（メタ）アクリレート−トリアルコキサイドとβ−ジケトンの錯体化合物を適用することが述べられている。
【０００９】
特開２００１−２４０６２０号公報（特許文献６）には、この化合物をハイソリッドアクリル樹脂組成物に配合することにより塗膜との接着性を向上させる接着向上剤として有用であることが開示されているが、硬化触媒としての応用を示唆するような記述はない。
【先行技術文献】
【特許文献】
【００１０】
【特許文献１】特公昭５２−４０３３４号公報
【特許文献２】特開昭６０−１０４１５８号公報
【特許文献３】特公昭５３−３６５１５号公報
【特許文献４】特開昭６０−２１５００９号公報
【特許文献５】特許第２６４７２８５号公報
【特許文献６】特開２００１−２４０６２０号公報
【非特許文献】
【００１１】
【非特許文献１】Ｃｈｅｍｉｓｔｒｙ  Ｌｅｔｔｅｒｓ  Ｖｏｌ．３５，Ｎｏ．１０（２００６），ｐｐ１１３０−１１３１
【発明の概要】
【発明が解決しようとする課題】
【００１２】
本発明は、上記事情に鑑みなされたもので、従来の光硬化性オルガノポリシロキサン組成物の上述した種々の欠点が解消され、特別な光官能性オルガノポリシロキサンを原料として用いなくとも、紫外線照射によって硬化が行われると共に、ゴム特性に優れた硬化物が形成される硬化性オルガノポリシロキサン組成物を提供することを目的とする。また、かかる硬化性オルガノポリシロキサン組成物を用いるシリコーンゴム硬化物の製造方法を提供することを他の目的とする。
【課題を解決するための手段】
【００１３】
本発明者らは、上記目的を達成するために、鋭意検討した結果、チタン−（メタ）アクリレート−トリアルコキサイドとβ−ジケトンの錯体化合物を適用することで、紫外線照射により触媒活性が発現し、良好な硬化性が得られることを見出し、本発明をなすに至った。
【００１４】
従って、本発明は、下記に示す硬化性オルガノポリシロキサン組成物及びシリコーンゴム硬化物の製造方法を提供するものである。
〔１〕
（Ａ）水酸基及び／又は加水分解性基が結合した珪素原子を１分子中に少なくとも２個有するジオルガノポリシロキサン：１００質量部、
（Ｂ）下記一般式（３）で示されるチタン−（メタ）アクリレート−トリアルコキサイドとβ−ジケトンの錯体化合物：０．１〜３０質量部
を含有する硬化性オルガノポリシロキサン組成物。
【化１】
0005640944.tif 000002
（式中、Ｒ1は水素原子又はメチル基、Ｒ2は非置換又は置換の炭素原子数１〜１２の一価炭化水素基、Ｒ3はフェニル基、Ｒ4は非置換又は置換の炭素原子数１〜１２の一価炭化水素基又は炭素原子数１〜８のアルコキシ基である。）
〔２〕
（Ｂ）成分のチタン−（メタ）アクリレート−トリアルコキサイドとβ−ジケトンの錯体化合物が、チタン−（メタ）アクリレート−トリイソプロポキサイドとベンゾイルアセトンの錯体化合物であることを特徴とする〔１〕に記載の硬化性オルガノポリシロキサン組成物。
〔３〕
（Ａ）成分が、分子鎖両末端が水酸基及び／又は加水分解性基で封鎖されたジオルガノポリシロキサンであることを特徴とする〔１〕又は〔２〕に記載の硬化性オルガノポリシロキサン組成物。
〔４〕
更に、（Ｃ）１分子中に加水分解性基を２個以上有するシラン及び／又はその部分加水分解縮合物を含有することを特徴とする〔１〕〜〔３〕のいずれかに記載の硬化性オルガノポリシロキサン組成物。
〔５〕
更に、（Ｄ）光開始剤を含有することを特徴とする〔１〕〜〔４〕のいずれかに記載の硬化性オルガノポリシロキサン組成物。
〔６〕
〔１〕〜〔５〕のいずれかに記載の硬化性オルガノポリシロキサン組成物に紫外線を照射して硬化することからなるシリコーンゴム硬化物の製造方法。
〔７〕
照射する紫外線の波長が１０〜４００ｎｍであり、照射量が１００〜１０，０００ｍＪ／ｃｍ2である〔６〕に記載のシリコーンゴム硬化物の製造方法。
【発明の効果】
【００１５】
本発明の硬化性オルガノポリシロキサン組成物は、シーリング剤、接着剤、コーティング剤等として有用であり、良好な硬化性を有すると共に、硬化収縮が殆どないため、微小部品や寸法成型性が求められる用途に特に適している。
【発明を実施するための形態】
【００１６】
以下、本発明を更に詳しく説明する。
本発明に係る硬化性オルガノポリシロキサン組成物は、
（Ａ）水酸基及び／又は加水分解性基が結合した珪素原子を１分子中に少なくとも２個有するジオルガノポリシロキサン：１００質量部、
（Ｂ）チタン−（メタ）アクリレート−トリアルコキサイドとβ−ジケトンの錯体化合物：０．１〜３０質量部、
更に必要により
（Ｃ）１分子中に加水分解性基を２個以上有するシラン及び／又はその部分加水分解縮合物：及び／又は
（Ｄ）光開始剤：
を含有する。
【００１７】
［（Ａ）成分］
（Ａ）水酸基及び／又は加水分解性基が結合した珪素原子を１分子中に少なくとも２個有するジオルガノポリシロキサンは、本発明の硬化性オルガノポリシロキサン組成物の主剤（ベースポリマー）であり、分子中に少なくとも２個の珪素原子に結合した水酸基又は加水分解性基を有するものである。直鎖状、分岐鎖状、レジン状のいずれのものでも良いが、直鎖状が好ましい。このようなジオルガノポリシロキサンとして、具体的には、下記一般式（１）又は（２）で表される分子鎖末端が水酸基又は加水分解性基で封鎖されたジオルガノポリシロキサンが例示される。
【００１８】
【化２】
0005640944.tif 000003
（式中、Ｒは非置換又は置換の炭素原子数１〜１２の一価炭化水素基であり、Ｘは酸素原子又は炭素原子数１〜８の二価炭化水素基であり、Ｙは加水分解性基であり、ｂは２又は３であり、ｍはこのジオルガノポリシロキサンの２５℃における粘度を１００〜１，０００，０００ｍＰａ・ｓとする数である。）
【００１９】
上記式中、Ｒの非置換又は置換の一価炭化水素基としては、メチル基、エチル基、プロピル基、ブチル基、ペンチル基、ヘキシル基、ヘプチル基、オクチル基、ノニル基、デシル基、オクタデシル基等のアルキル基、シクロペンチル基、シクロヘキシル基等のシクロアルキル基、ビニル基、アリル基、ブテニル基、ペンテニル基、ヘキセニル基等のアルケニル基、フェニル基、トリル基、キシリル基、α−，β−ナフチル基等のアリール基、ベンジル基、２−フェニルエチル基、３−フェニルプロピル基等のアラルキル基、また、これらの基の水素原子の一部又は全部が、Ｆ、Ｃｌ、Ｂｒ等のハロゲン原子やシアノ基等で置換された基、例えば、３−クロロプロピル基、３，３，３−トリフルオロプロピル基、２−シアノエチル基等を例示することができる。これらの中でも、メチル基、エチル基、フェニル基が好ましく、メチル基が特に好ましい。
【００２０】
Ｘは、酸素原子又は炭素原子数１〜８の二価炭化水素基であり、二価炭化水素基としては、−（ＣＨ2）p−（ｐは１〜８を表す）で表される。これらの中でも酸素原子、−ＣＨ2ＣＨ2−が好ましい。
【００２１】
Ｙは、上記ジオルガノポリシロキサンの分子鎖末端における加水分解性基であり、例えば、メトキシ基、エトキシ基、プロポキシ基等のアルコキシ基、メトキシエトキシ基、エトキシエトキシ基、メトキシプロポキシ基等のアルコキシアルコキシ基、アセトキシ基、オクタノイルオキシ基、ベンゾイルオキシ基等のアシロキシ基、ビニロキシ基、イソプロペニルオキシ基、１−エチル−２−メチルビニルオキシ基等のアルケニルオキシ基、ジメチルケトオキシム基、メチルエチルケトオキシム基、ジエチルケトオキシム基等のケトオキシム基、ジメチルアミノ基、ジエチルアミノ基、ブチルアミノ基、シクロヘキシルアミノ基等のアミノ基、ジメチルアミノキシ基、ジエチルアミノキシ基等のアミノキシ基、Ｎ−メチルアセトアミド基、Ｎ−エチルアセトアミド基、Ｎ−メチルベンズアミド基等のアミド基等が挙げられる。これらの中でも、アルコキシ基が好ましく、メトキシ基、エトキシ基がより好ましく、メトキシ基が特に好ましい。
【００２２】
（Ａ）成分のジオルガノポリシロキサンは、２５℃における粘度が１００〜１，０００，０００ｍＰａ・ｓが好ましく、より好ましくは３００〜５００，０００ｍＰａ・ｓ、特に好ましくは５００〜１００，０００ｍＰａ・ｓ、とりわけ１，０００〜８０，０００ｍＰａ・ｓである。上記ジオルガノポリシロキサンの粘度が低すぎると、物理的・機械的強度に優れた硬化物を得ることが困難となる場合があり、高すぎると組成物の粘度が高くなりすぎて使用時における作業性が悪くなる場合がある。ここで、粘度は回転粘度計による数値である。
【００２３】
（Ａ）成分のジオルガノポリシロキサンの具体例としては、例えば、下記のものが挙げられる。
【化３】
0005640944.tif 000004
（式中、ｍ、Ｒ、Ｙは上記と同様であり、ｂ’は０又は１である。）
【００２４】
（Ａ）成分のジオルガノポリシロキサンは、１種単独でも構造や分子量の異なる２種以上を組み合わせても使用することができる。
【００２５】
［（Ｂ）成分］
（Ｂ）成分であるチタン−（メタ）アクリレート−トリアルコキサイドとβ−ジケトンの錯体化合物は、本発明の組成物に硬化性を付与する必須成分であり、下記一般式（３）で示される。
【化４】
0005640944.tif 000005
（式中、Ｒ1は水素原子又はメチル基、Ｒ2、Ｒ3は非置換又は置換の炭素原子数１〜１２の一価炭化水素基、Ｒ4は非置換又は置換の炭素原子数１〜１２の一価炭化水素基又は炭素原子数１〜８のアルコキシ基である。）
【００２６】
Ｒ2〜Ｒ4は前記Ｒと同様な置換基が示され、Ｒ2はメチル基、エチル基、ｎ−プロピル基、イソプロピル基、ｎ−ブチル基、ｔ−ブチル基、２−エチルヘキシル基が好ましい。Ｒ3はメチル基、エチル基、ｎ−プロピル基、イソプロピル基、ｎ−ブチル基、ｔ−ブチル基、２−エチルヘキシル基、ベンジル基が好ましい。Ｒ4はメチル基、エチル基、ｎ−プロピル基、イソプロピル基、ｎ−ブチル基、ｔ−ブチル基、２−エチルヘキシル基、メトキシ基、エトキシ基が好ましい。
【００２７】
特に限定されるものではないが、以下の経路によって合成することができる。
【化５】
0005640944.tif 000006
【００２８】
例えば、チタン−メタクリレート−トリイソプロポキサイド（ＴＨＦ（テトラヒドロフラン）溶液）にベンゾイルアセトン（ＴＨＦ溶液）を室温で混合することにより、速やかに錯体が形成され、目的の化合物が得られる。
【００２９】
また、具体的には下記の化合物が例示される。なお、ｉＰｒはイソプロピル基、Ｐｈはフェニル基を示す。
【化６】
0005640944.tif 000007
【００３０】
（Ｂ）成分の配合量は、上記（Ａ）成分１００質量部に対して０．１〜３０質量部、好ましくは０．５〜２０質量部、より好ましくは１〜１５質量部である。（Ｂ）成分が０．１質量部未満では、十分な硬化性が得られず、逆に３０質量部より多くすると、この組成物の硬化性が低下し、更に、この硬化物の弾性も低くなるので、０．１〜３０質量部の範囲とする必要がある。
【００３１】
本発明の組成物には、（Ｃ）１分子中に加水分解性基を２個以上有するシラン及び／又はその部分加水分解縮合物を配合することが好ましい。（Ｃ）成分は、本発明の組成物の硬化性を向上させるために有用な成分であって、１分子中に珪素原子に結合する加水分解可能な基を少なくとも２個有することが必要とされる。このような有機珪素化合物としては、下記式で表されるシラン又はその部分加水分解縮合物を例示することができる。
ＲaＳｉＺ4-a
（式中、Ｒは前記と同様、Ｚは独立に加水分解性基であり、ａは０〜２の整数である。）
【００３２】
上記加水分解性基（Ｚ）としては、上記（Ａ）成分のジオルガノポリシロキサンの分子鎖末端における水酸基以外の加水分解性基（Ｙ）として挙げたものが同様に例示されるが、アルコキシ基、ケトオキシム基、イソプロペノキシ基が好ましく、特にケトオキシム基が好ましい。
【００３３】
この（Ｃ）成分であるシラン又はその部分加水分解縮合物は、分子中に前記したような加水分解可能な基を少なくとも２個有することが必須である他には特に制限はないが、好適には３個以上有することが好ましく、また、珪素原子には加水分解可能な基以外の基が結合していてもよく、更に、その分子構造はシラン又はシロキサン構造のいずれであってもよい。特に、シロキサン構造のものにあっては直鎖状、分岐鎖状又は環状のいずれであってもよい。
【００３４】
上記の加水分解可能な基以外の基（Ｒ）は、非置換又は置換の炭素原子数１〜１２、特に１〜８の一価炭化水素基であり、例えば、メチル基、エチル基、プロピル基、ブチル基、ペンチル基、ヘキシル基等のアルキル基、シクロペンチル基、シクロヘキシル基等のシクロアルキル基、フェニル基、トリル基等のアリール基、ベンジル基、２−フェニルエチル基等のアラルキル基、ビニル基、アリル基、ブテニル基、ペンテニル基、ヘキセニル基等のアルケニル基、３，３，３−トリフルオロプロピル基、３−クロロプロピル基等のハロゲン化アルキル基等が挙げられる。これらの中でも、メチル基、エチル基、プロピル基、フェニル基、ビニル基が好ましい。
【００３５】
本発明の（Ｃ）成分である有機珪素化合物の具体例としては、例えば、エチルシリケート、プロピルシリケート、メチルトリメトキシシラン、メチルトリエトキシシラン、ビニルトリメトキシシラン、ビニルトリエトキシシラン、メチルトリス（メトキシエトキシ）シラン、ビニルトリス（メトキシエトキシ）シラン、メチルトリプロペノキシシラン、メチルトリアセトキシシラン、ビニルトリアセトキシシラン、メチルトリ（メチルエチルケトキシム）シラン、ビニルトリ（メチルエチルケトキシム）シラン、フェニルトリ（メチルエチルケトキシム）シラン、プロピルトリ（メチルエチルケトキシム）シラン、テトラ（メチルエチルケトキシム）シラン、３，３，３−トリフルオロプロピルトリ（メチルエチルケトキシム）シラン、３−クロロプロピルトリ（メチルエチルケトキシム）シラン、メチルトリ（ジメチルケトキシム）シラン、メチルトリ（ジエチルケトキシム）シラン、メチルトリ（メチルイソプロピルケトキシム）シラン、トリ（シクロへキサノキシム）シラン等、及びこれらの部分加水分解縮合物が挙げられ、特にメチルトリ（メチルエチルケトキシム）シラン、ビニルトリ（メチルエチルケトキシム）シラン、フェニルトリ（メチルエチルケトキシム）シラン、プロピルトリ（メチルエチルケトキシム）シラン、テトラ（メチルエチルケトキシム）シラン、３，３，３−トリフルオロプロピルトリ（メチルエチルケトキシム）シラン、メチルトリ（ジメチルケトキシム）シラン、メチルトリ（ジエチルケトキシム）シラン、メチルトリ（メチルイソプロピルケトキシム）シラン、トリ（シクロへキサノキシム）シランが好ましい。
これらは１種単独でも２種以上組み合わせても使用することができる。
【００３６】
（Ｃ）成分の配合量は、上記（Ａ）成分１００質量部に対して好ましくは０．１〜３０質量部、より好ましくは０．５〜２０質量部、特に好ましくは１〜１５質量部である。（Ｃ）成分が０．１質量部未満では、この組成物への配合効果が不十分となることがあり、逆に３０質量部より多くすると、この組成物の硬化時における収縮率が大きくなり、この硬化物の弾性も低くなることがある。
【００３７】
また、本発明の組成物には、（Ｄ）光開始剤を配合することが好ましい。
（Ｄ）成分としては、当業界で公知のアセトフェノン、プロピオフェノン、ベンゾフェノン、キサントール、フルオレイン、ベンズアルデヒド、アンスラキノン、トリフェニルアミン、カルバゾール、３−メチルアセトフェノン、４−メチルアセトフェノン、３−ペンチルアセトフェノン、４−メトキシアセトフェノン、２，２−ジエトキシアセトフェノン、３−ブロモアセトフェノン、４−アリルアセトフェノン、ｐ−ジアセチルベンゼン、３−メトキシベンゾフェノン、４−メチルベンゾフェノン、４−クロロベンゾフェノン、４，４−ジメトキシベンゾフェノン、４−クロロ−４−ベンジルベンゾフェノン、３−クロロキサントーン、３，９−ジクロロキサントーン、３−クロロ−８−ノニルキサントーン、ベンゾイン、ベンゾインメチルエーテル、ベンゾインブチルエーテル、ビス（４−ジメチルアミノフェノール）ケトン、ベンジルメトキシケタール、２−クロロチオキサントーン等が例示される。その配合量は（Ａ）成分１００質量部に対して０．０１〜５質量部であることが好ましい。
【００３８】
本発明の組成物には、本発明の目的を損なわない範囲で、公知の添加剤や充填剤を配合することができる。
【００３９】
［硬化促進剤］
本発明においては、従来公知の縮合反応触媒を使用することも有効であり、これらは１種を単独で使用しても２種以上の混合物として使用してもよい。
具体例としては、スズジオクトエート、ジメチルスズジバーサテート、ジブチルジメトキシスズ、ジブチルスズジアセテート、ジブチルスズジオクトエート、ジブチルスズジラウレート、ジブチルスズジベンジルマレート、ジオクチルスズジラウレート、スズキレート等のスズ触媒、グアニジン、ＤＢＵ（１，８−ジアザビシクロ［５．４．０］−７−ウンデセン）等の強塩基化合物及びそれらの基を有するアルコキシシラン、テトライソプロポキシチタン、テトラ−ｎ−ブトキシチタン、テトラキス（２−エチルヘキソキシ）チタン、ジプロポキシビス（アセチルアセトナ）チタン、チタニウムイソプロポキシオクチレングリコール等のチタン酸エステル又はチタンキレート化合物等が例示される。その配合量は（Ａ）成分１００質量部に対して０．００１〜２０質量部、特に０．０１〜１０質量部が好ましい。
【００４０】
［接着付与剤］
当業界で公知のアミン系シランカップリング剤も好適に使用される。具体例としては、γ−アミノプロピルトリメトキシシラン、γ−アミノプロピルトリエトキシシラン、γ−アミノプロピルメチルジメトキシシラン、γ−アミノプロピルメチルジエトキシシラン、エチレンジアミノプロピルトリメトキシシラン、エチレンジアミノプロピルトリエトキシシラン、エチレンジアミノプロピルメチルジメトキシシラン、エチレンジアミノプロピルメチルジエトキシシラン、α−アミノプロピルトリメトキシシラン等が例示される。
一級アミノ基を有する有機化合物として有機アミンも適用可能であるが、その腐食性、臭気等の点から一級アミノ基を有するポリマー、オリゴマー、一級アミノ基を官能基として有するシランカップリング剤又はその部分加水分解物等であることが好ましい。その配合量は（Ａ）成分１００質量部に対して０．１〜２０質量部であることが好ましい。
【００４１】
［その他の成分］
本発明の組成物において、上記成分以外に室温硬化性オルガノポリシロキサン組成物の添加剤として公知の添加剤を添加してもよい。例えば、充填剤としては、煙霧質シリカ、湿式シリカ、沈降性シリカ、炭酸カルシウム等の補強性充填剤、酸化アルミニウム、酸化亜鉛等の金属酸化物、金属水酸化物、カーボンブラック、ガラスビーズ、ガラスバルーン、樹脂ビーズ、樹脂バルーンなどが挙げられる。これらの充填剤は表面処理されていなくても、公知の処理剤で表面処理されていてもよい。また、チキソトロピー向上剤としてのポリエーテル、可塑剤としてイソパラフィン、架橋密度向上剤としてのトリメチルシロキシ単位とＳｉＯ2単位とからなる網状ポリシロキサン等も挙げられる。更に、必要に応じて、顔料、染料、蛍光増白剤等の着色剤、防かび剤、抗菌剤、ゴキブリ忌避剤、海洋生物忌避剤等の生理活性添加剤、シリコーンと非相溶の有機液体等の表面改質剤を添加してもよい。
【００４２】
また必要に応じて、塗布性を向上させるためのトルエン、キシレン、溶剤揮発油、シクロヘキサン、メチルシクロヘキサン、低沸点イソパラフィン等の有機溶剤、揮発性シラン、揮発性シロキサン等の希釈剤も同時に混合することができる。
【００４３】
［硬化法］
本発明の硬化性オルガノポリシロキサン組成物は、紫外線照射することにより硬化させることができる。この場合、紫外線波長としては、特に制限されないが、近紫外線が好ましく、１０〜４００ｎｍ、特に２００〜３８０ｎｍであることが好ましく公知の高圧水銀灯を用いることができる。照射量は適宜選定し得るが、通常高圧水銀灯メタルハライドランプで１００〜１０，０００ｍＪ／ｃｍ2とすることが好ましい。
なお、硬化は室温で行うことができ、硬化時間は通常数秒〜１週間程度である。
【００４４】
［組成物の用途］
本発明の硬化性オルガノポリシロキサン組成物は、シーリング剤、接着剤、コーティング剤等に好適に用いられ、特に基材を良好に接着することができる。
【実施例】
【００４５】
以下、合成例、実施例及び比較例を示し、本発明を具体的に説明するが、本発明は下記の実施例に制限されるものではない。なお、下記の例において、粘度は回転粘度計により測定した２５℃における値を示す。
【００４６】
［合成例］
チタン−メタクリレート−トリイソプロポキサイド３．０２ｇをテトラヒドロフラン（ＴＨＦ）２ｇに溶解させ（淡黄色透明液体）、次いで、ベンゾイルアセトン１．６３ｇをＴＨＦ２．５ｇに溶解させた溶液を室温で混合した。速やかに錯体が形成され、橙黄色透明液体の下記化合物Ａが得られた。
【００４７】
【化７】
0005640944.tif 000008
【００４８】
［実施例１］
両末端が水酸基で封鎖された粘度７００ｍＰａ・ｓのジメチルポリシロキサン１００質量部、化合物Ａ（ＴＨＦ溶液）４質量部を均一になるまで混合して組成物を調製した。
【００４９】
［実施例２］
実施例１にメチルトリメトキシシラン３質量部を追加し、均一になるまで混合して組成物を調製した。
【００５０】
［実施例３］
実施例１に２，２−ジエトキシアセトフェノン０．３質量部を追加し、均一になるまで混合して組成物を調製した。
【００５１】
［比較例１］
実施例１から化合物Ａを除いた組成物を調製した。
【００５２】
［比較例２］
実施例１の化合物Ａを除き、代わりに、ベンゾイルアセトン１．６質量部を追加し、均一になるまで混合して組成物を調製した。
【００５３】
［比較例３］
実施例１の化合物Ａを除き、代わりに、チタン−メタクリレート−トリイソプロポキサイド３．０２ｇを追加し、均一になるまで混合して組成物を調製した。
【００５４】
［評価方法］
円筒型ガラスシャーレ（サイズ、内径約３０ｍｍ、深さ約２０ｍｍ）に、組成物を充填し、紫外線照射直後の硬化状態を確認した。
紫外線照射条件：高圧水銀灯（８０Ｗ／ｃｍ）１灯、距離１０ｃｍ、搬送速度１ｍ／ｍｉｎ×３回、１，５００ｍＪ／ｃｍ2
全体を１００とし、硬化している部分の体積を表示した。
【００５５】
【表１】
0005640944.tif 000009